(57)【要約】      （修正有）【課題】従来の熱コテを用いて手作業で成形活性炭の端面に不織布を折り返す作業を装置化することで、作業者起因の生産性低下を無くし、短いタクトタイムで高い生産性を実現できる成形活性炭の端部処理装置および端部処理方法を提供する。【解決手段】筒状の成形活性炭２と成形活性炭２の外周に巻かれた包装材４とを含む成形活性炭カートリッジの製造に用いられ、成形活性炭２の周方向に添って巻かれた包装材４の端部を、成形活性炭２の端面の外周縁に沿わせて折りたたむ端部処理装置１０であって、成形活性炭２の端面に向ける側の面に、開口部分の直径Ｄが成形活性炭の外径ｄよりも大きく、深さ方向に向かうにつれて縮径した円形状の掘り込み１３が形成された中間治具１２と、成形活性炭の端面に向ける側の面が平面である仕上げ治具１７と、前記中間治具１２および前記仕上げ治具１７を昇温するための加熱手段１１と、を備えた端部処理装置１０。【選択図】図２
2020104945.tif 000002
【特許請求の範囲】
【請求項１】
筒状の成形活性炭と成形活性炭の外周に巻かれた包装材とを含む成形活性炭カートリッジの製造に用いられ、成形活性炭の周方向に添ってかつ成形活性炭からはみ出して巻かれた包装材の、そのはみ出した端部を、成形活性炭の端面の外周縁に沿わせて折りたたむ端部処理装置であって、
前記成形活性炭の端面に向けて最初に押し当てるための治具であって、成形活性炭の端面に向ける側の面に、開口部分の直径が成形活性炭の外径よりも大きく、深さ方向に向かうにつれて縮径した円形状の掘り込みが形成された中間治具と、
前記中間治具に次いで前記成形活性炭の端面に向けて押し当てるための治具であって、成形活性炭の端面に向ける側の面が平面である仕上げ治具と、
前記中間治具および前記仕上げ治具を昇温するための加熱手段と、
を備えた端部処理装置。
【請求項２】
前記筒状の成形活性炭が、筒状の部材の外周に活性炭が堆積したものであり、
前記仕上げ治具の前記成形活性炭の端面に向ける側の面であって、前記成形活性炭の端面と接触する平面に、開口部分の直径が前記筒状の部材の外径よりも大きい円形状の堀り込みが形成された、請求項１の端部処理装置。
【請求項３】
前記仕上げ治具が、前記包装材の端部に接触し始めてから、前記包装材の端部を介して前記成形活性炭の端面に接触するまでの間に、前記仕上げ治具又は前記成形活性炭を、成形活性炭の筒状の中心軸を回転軸として回転させる回転手段を備えた、請求項１または２の端部処理装置。
【請求項４】
請求項１〜３のいずれかの端部処理装置を用いて、前記成形活性炭カートリッジの外周に巻かれた前記包装材の成形活性炭からはみ出した前記端部を、成形活性炭の端面の外周縁に沿って折りたたむ端部処理方法であって、
前記加熱手段で前記中間治具および前記仕上げ治具を所定の温度まで加熱する加熱工程と、
前記中間治具の掘り込みの壁面と前記成形活性炭の端面の外周縁とを、前記包装材を介して所定の時間だけ接触させて、成形活性炭からはみだした前記包装材の端部に折り目を付ける中間処理工程と、
前記中間処理工程に次いで、前記仕上げ治具と前記成形活性炭の端面とを、前記包装材を介して所定の時間だけ接触させて、成形活性炭からはみ出した前記包装材の端部を成形活性炭の端面に密着させる仕上げ工程と、
を有する端部処理方法。
【請求項５】
前記筒状の成形活性炭が、筒状の部材の外周に活性炭が堆積したものであり、
前記仕上げ治具の前記成形活性炭の端面に向ける側の面に、開口部分の直径が前記筒状の部材の外径よりも大きい円形状の堀り込みが形成されており、
前記仕上げ工程において、前記仕上げ治具に形成された前記掘り込みの開口部分の内側に、前記筒状の部材の端部が含まれるように、仕上げ治具と成形活性炭の端面とを包装材を介して接触させる、請求項４の端部処理方法。
【請求項６】
前記仕上げ工程において、前記仕上げ治具が、前記包装材の端部に接触し始めてから前記包装材の端部を介して前記成形活性炭の端面に接触するまでの間に、前記仕上げ治具又は前記成形活性炭を、成形活性炭の筒状の中心軸を回転軸として回転させる、請求項４または５の端部処理方法。
【発明の詳細な説明】
【技術分野】
【０００１】
本発明は、成形活性炭の外周に巻きつけられた不織布用の端部処理装置および端部処理方法に関する。
【背景技術】
【０００２】
従来から、浄水用フィルターのろ材として、臭気成分や有機物質等を吸着除去できる活性炭を固化した成形活性炭が知られている。例えば、家庭用の浄水用フィルターでは、円筒状に成形された成形活性炭の内外周及び側面を不織布等の包装材で覆い、両端部に流路を備えたキャップを取り付けることで浄水器本体と系合する。水はキャップの流路から、成形活性炭の内径部に入り、径方向へ流通させることで、塩素等の有害物質の吸着・除去を行う。
【０００３】
このような浄水用フィルターの製造では、不織布筒の外周部に活性炭を堆積・硬化させて円筒状の成形活性炭を作成し、成形活性炭の外周部に不織布を巻き付けて溶着固定した後、軸方向の両端からはみ出た不織布を端面に折り返して密着させ、両端部にキャップを接着固定する。
【０００４】
ここで、成形活性炭の端面に不織布を折り返す工程では、成形活性炭からはみ出して巻かれた不織布の、そのはみ出した端部を、熱コテを用いて手作業で成形活性炭の端面の外周縁に沿わせて折りたたむ方式が提案されている。（特許文献１）
【先行技術文献】
【特許文献】
【０００５】
【特許文献１】特開平８−２４６３８号公報
【発明の概要】
【発明が解決しようとする課題】
【０００６】
しかし、特許文献１に開示されているような、熱コテを用いて折りたたむ方法は、手作業であるため、生産能力に限界がある。特に、外観品位の観点から、折りたたむ際のしわが円筒側面に及ばない様に、不織布を折り重ねながら折りたたむ作業は難易度が高く、作業者が作業に慣れるまでは、作業スピードの面から生産性は低くなる。また、成形活性炭の端面外周縁を全周に渡って順番に熱コテで押さえる必要があるため、たとえ熟練者であっても、タクトタイムの短縮には限界がある。更に、作業者の技量も個人差がある上、同じ作業者であっても、体調次第で生産能力がばらついてしまう。
【０００７】
すなわち、特許文献１の方法では、手作業で成形活性炭の端面に不織布を折り返す作業が行われるため、生産性を高めて量産することが難しい。
【０００８】
本発明は、従来の手作業で成形活性炭の端面に不織布を折り返す作業を行う際に発生する問題点を解決するためになされたものであり、その目的とするところは、上記折り返し作業を装置化することで、作業者起因の生産性低下を無くし、更に、専用の治具へ不織布を介して成形活性炭の端部を押し付ける構成とすることで、成形活性炭の全周を一度に折り返すことができ、短いタクトタイムで高い生産性を実現できる成形活性炭の端部処理装置および端部処理方法を提供することにある。
【課題を解決するための手段】
【０００９】
上記本発明の目的は、以下に述べる手段によって達成される。
本発明の成形活性炭の端部処理装置は、筒状の成形活性炭と成形活性炭の外周に巻かれた包装材とを含む成形活性炭カートリッジの製造に用いられ、成形活性炭の周方向に添ってかつ成形活性炭からはみ出して巻かれた包装材の、そのはみ出した端部を、成形活性炭の端面の外周縁に沿わせて折りたたむ端部処理装置であって、
上記成形活性炭の端面に向けて最初に押し当てるための治具であって、成形活性炭の端面に向ける側の面に、開口部分の直径が成形活性炭の外径よりも大きく、深さ方向に向かうにつれて縮径した円形状の掘り込みが形成された中間治具と、
上記中間治具に次いで上記成形活性炭の端面に向けて押し当てるための治具であって、成形活性炭の端面に向ける側の面が平面である仕上げ治具と、
上記中間治具および上記仕上げ治具を昇温するための加熱手段と、
を備えている。
【００１０】
本発明の成形活性炭の端部処理装置は、上記筒状の成形活性炭が、筒状の部材の外周に活性炭が堆積したものであり、
上記仕上げ治具の上記成形活性炭の端面に向ける側の面に、開口部分の直径が上記筒状の部材の外径よりも大きい円形状の堀り込みが形成されていることが好ましい。
【００１１】
さらに、前記仕上げ治具が、前記包装材の端部に接触し始めてから、前記包装材の端部を介して前記成形活性炭の端面に接触するまでの間に、前記仕上げ治具又は前記成形活性炭を、成形活性炭の筒状の中心軸を回転軸として回転させる回転手段を備えることが好ましい。
【００１２】
本発明の成形活性炭の端部処理方法は、上記の成形活性炭の端部処理装置を用いて、上記成形活性炭カートリッジの外周に巻かれた上記包装材の成形活性炭からはみ出した上記端部を、成形活性炭の端面の外周縁に沿って折りたたむ端部処理方法であって、
上記加熱手段で上記中間治具および上記仕上げ治具を所定の温度まで加熱する加熱工程と、
上記中間治具の掘り込みの壁面と上記成形活性炭の端面の外周縁とを、上記包装材を介して所定の時間だけ接触させて、成形活性炭からはみだした上記包装材の端部に折り目を付ける中間処理工程と、
上記中間処理工程に次いで、上記仕上げ治具と上記成形活性炭の端面とを、上記包装材を介して所定の時間だけ接触させて、成形活性炭からはみ出した上記包装材の端部を成形活性炭の端面に密着させる仕上げ工程と、
を有している。
【００１３】
本発明の成形活性炭の製造方法は、上記筒状の成形活性炭が、筒状の部材の外周に活性炭が堆積したものであり、
上記仕上げ治具の上記成形活性炭の端面に向ける側の面であって、前記成形活性炭の端面と接触する平面に、開口部分の直径が上記筒状の部材の外径よりも大きい円形状の堀り込みが形成されており、
上記仕上げ工程において、上記仕上げ治具に形成された上記掘り込みの開口部分の内側に、上記筒状の部材の端部が含まれるように、仕上げ治具と成形活性炭の端面とを包装材を介して接触させることが好ましい。
【００１４】
さらに、前記仕上げ工程において、前記仕上げ治具が、前記包装材の端部に接触し始めてから前記包装材の端部を介して前記成形活性炭の端面に接触するまでの間に、前記仕上げ治具又は前記成形活性炭を、成形活性炭の筒状の中心軸を回転軸として回転させることが好ましい。
【発明の効果】
【００１５】
本発明の成形活性炭の端部処理装置および端部処理方法を用いれば、加熱した中間治具と仕上げ治具に、外周部に巻かれた不織布が軸方向の両端からはみ出た状態の成形活性炭の端部をそれぞれ１回押し当てることで、成形活性炭の端面に不織布を折り返すことができる。不織布は、治具との接触面に沿って折り曲げられるため、成形活性炭の側面にしわが発生しない様に治具側の接触面の角度を一度調整すれば、同じ動作を繰り返す限り成形活性炭の側面にしわが発生することもない。その結果、作業者の技量に影響されることなく、安定した速度で成形活性炭の端部を処理できる。
【００１６】
本発明による成形活性炭の端部処理装置および端部処理方法とを、成形活性炭の端部処理工程に適用すれば、作業者起因の生産性低下を無くし、短いタクトタイムで生産ができ、生産効率を高めることができる。
【図面の簡単な説明】
【００１７】
【図１】家庭用浄水器の交換用浄水カートリッジ１の側断面図である。
【図２】本発明の第一の成形活性炭の端部処理装置の概略正面図である。
【図３Ａ】本発明の第一の成形活性炭の端部処理方法の工程Ａ１〜Ａ４をステップ的に示す説明図である。
【図３Ｂ】本発明の第一の成形活性炭の端部処理方法の工程Ａ５〜Ａ６をステップ的に示す説明図である。
【図４】本発明の第一の成形活性炭の端部処理装置で使用される中間治具の断面図である。
【図５】掘り込み角度が大きな中間治具と成形活性炭との接触状況を示す図である。
【図６】掘り込み角度が小さな中間治具と成形活性炭との接触状況を示す図である。
【図７】本発明の第二の成形活性炭の端部処理装置の一部を示す概略正面図である。
【図８】本発明の第二の成形活性炭の端部処理方法の工程Ｂ６を示す説明図である。
【図９】本発明の第三の成形活性炭の端部処理装置の一部を示す概略正面図である。
【図１０】本発明の第三の成形活性炭の端部処理方法の工程Ｃ６、Ｃ７を示す説明図である。
【発明を実施するための形態】
【００１８】
本発明を、家庭用浄水器を例として図面を参照しながら説明する。
図１は、本発明に係る交換用浄水カートリッジ１の側断面図を例示している。ただし、好ましい態様や例示はこれに限られるものではない。
【００１９】
本発明に係る交換用浄水カートリッジ１の成形活性炭２は、円筒形状に成形されており、内壁部には不織布を筒状に成形した筒状部材３を有する。ここで、筒状部材３は、樹脂製のフレームに不織布を巻きつける構成であってもよい。成形活性炭２の外周部には、全長に渡って不織布４が巻きつけられており、この不織布４は、成形活性炭２の軸方向に対し両端面の少なくとも一部を覆っている。
【００２０】
さらに、成形活性炭１の軸方向に対し両端面には、円盤形状の端部キャップ５が取り付けられている。また、端部キャップ５の中心部には、軸方向に対して流路６が貫通孔として備えられ、筒状部材３の内壁部への導入口または導出口となっている。なお、家庭用浄水器との接続箇所にはＯリング７を備えてシール性を確保している。
【００２１】
［第一の成形活性炭の端部処理装置］
図２を参照する。図２は、第一の成形活性炭の端部処理装置１０の概略断面図である。成形活性炭の端部処理装置１０は、板状のヒーターユニット１１の上に、中間治具１２が配置されている。中間治具１２は、上面に円形の開口部を有する第１の掘り込み１３を設けており、この開口部の直径Ｄは成形活性炭の直径ｄよりも大きく、深さ方向に対して縮径している。
【００２２】
中間治具１２の上には、不織布４が巻かれた成形活性炭２の円筒側面を把持する第１のチャック１４が設けられており、第１のチャック１４は、把持した成形活性炭２の軸心と中間治具１２の第１の掘り込み１３の軸芯とが一致する様に配置されている。ここで、第１のチャック１４は、電磁式、油圧式等、どの様な駆動方式のものでもよいが、把持力の調整が容易で安価なエア駆動式が好ましい。
【００２３】
さらに、第１のチャック１４は第１のブラケット１５を介して第１の昇降装置１６に接続されており、第１の昇降装置１６は上記軸芯に沿って、図のＹ方向に第１のチャック１４を昇降させる。ここで、第１の昇降装置１６は油圧シリンダー、単軸ロボット等どの様なものを用いてもよいが、治具への押し付け力の調整が容易で安価なエアシリンダーを用いることが好ましい。
【００２４】
また、板状のヒーターユニット１１の上には、第１の仕上げ治具１７が中間治具の横に併設されている。この第１の仕上げ治具１７は、上面が平面であり、筒状活性炭３の端面を押し当てたとき、第１の仕上げ治具１７の上面から筒状活性炭３の端面がはみ出すことなく収まる様に上記平面を設けている。
【００２５】
第１の仕上げ治具１７の上には、成形活性炭２の円筒側面を把持する第２のチャック１８が設けられており、第２のチャック１８は、把持した成形活性炭２の端面と第１の仕上げ治具１７の上面とが平行になる様に配置されている。ここで、第２のチャック１８は、電磁式、油圧式等、どの様な駆動方式のものでもよいが、把持力の調整が容易で安価なエア駆動式が好ましい。
【００２６】
さらに、第２のチャック１８は第２のブラケット１９を介して第２の昇降装置２０に接続されており、第２の昇降装置２０は成形活性炭２の端面と第１の仕上げ治具１７の上面との平行を維持しながら、図のＹ方向に第２のチャック１８を昇降させる。ここで、第２の昇降装置２０は油圧シリンダー、単軸ロボット等どの様なものでもよいが、治具への押し付け力の調整が容易で安価なエアシリンダーが好ましい。
【００２７】
なお、上記それぞれの治具の外形は、成形活性炭２の端部外周を一度に押し当てられれば、どの様な形状でもよいが、成形活性炭２と同じ円柱形状が、余肉が少なく加熱時間を短くできるため好ましい。
【００２８】
また、上記それぞれの治具の材質は、アルミニウムや銅等、使用温度に十分耐えることのできる金属であればどの様なものでもよいが、防錆性が高く、傷が付きにくいステンレスが、長期間の使用を考慮すると好ましい。
【００２９】
さらに、成形活性炭２の端部を各治具へ押し当てた際、不織布４が治具へ熱融着するのを防ぐため、それぞれの治具の不織布４との接触面には、剥離性を高めるシリコン系やフッ素系の表面処理を施すことが、実用上好ましい。
【００３０】
一方、ヒーターユニット１１は、温度制御手段である温度制御装置２１と電気的に接続されており、中間治具１２もしくは第１の仕上げ治具１７の少なくとも一方に内蔵された図示しない熱電対により、測定された温度データが温度制御装置２１へと伝達されることで、ヒーターユニット１１の温度制御が行われる。なお、中間治具１２と第１の仕上げ治具１７は、互いの温度が同等となる様に、事前に位置調整を行った上でヒーターユニット１１の上に配置すればよい。また、温度条件変更時は、温度制御装置２１と電気的に接続された操作盤２２に適宜設定温度を入力すれば、それが温度制御装置２１に伝達されて、ヒーターユニット１１を制御することで各治具の温度変更が実現できる。
【００３１】
［第一の成形活性炭の端部処理方法］
次に図３Ａ、Ｂを参照しながら、成形活性炭の端部処理装置１０を用いて、成形活性炭２の端面に不織布４を折り返す、第一の成形活性炭の端部処理方法を、工程Ａ１〜Ａ８で示すステップを追って説明する。図３Ａ、Ｂは、第一の成形活性炭の端部処理方法の一態様をステップ的に示す説明図である。
【００３２】
図３Ａ（ａ）を見ると、中間治具１２と第１の仕上げ治具１７がヒーターユニット１１上に配置され、ヒーターユニット１１は、図示しない制御装置に電気的に接続されている。また、中間治具１２の上には第１のチャック１４と第１の昇降装置１６が、第１の仕上げ治具１７の上には第２のチャック１８と第２の昇降装置２０が、それぞれ配置されている。
【００３３】
＜工程Ａ１＞（図３Ａの（ａ）の状況）
中間治具１２による端部処理の準備工程である。第１の昇降装置１６が上昇した位置で待機し、第１のチャック１４は開いている。また、中間治具１２及び第１の仕上げ治具１７はヒーターユニット１１により所定の温度まで加熱され、保温されている。
【００３４】
＜工程Ａ２＞（図３Ａの（ｂ）の状況）
第１のチャック１４への成形活性炭２の取り付け工程である。外周部に巻かれた不織布４が軸方向の両端からはみ出た状態の成形活性炭２の円筒側面を第１のチャック１４を閉じて把持する。
【００３５】
＜工程Ａ３＞（図３Ａの（ｃ）の状況）
中間治具１２への押し当て工程である。第１の昇降装置１６が下降し、成形活性炭２の端部を中間治具１２の第１の掘り込み１３の壁面へ所定の時間だけ押し当てる。
【００３６】
＜工程Ａ４＞（図３Ａの（ｄ）の状況）
中間治具１２による端部処理の終了工程である。第１の昇降装置１６が上昇し、成形活性炭２の端部が中間治具１２から離れた位置で待機する。
【００３７】
＜工程Ａ５＞（図３Ｂの（ｅ）の状況）
第２のチャック１８への成形活性炭の取り付け工程である。成形活性炭２を第１のチャック１４を開いて取り外した後、工程４を終えて折り目の付いた不織布４を下面に向け、成形活性炭２の円筒側面を第２のチャック１８を閉じて把持する。
【００３８】
＜工程Ａ６＞（図３Ｂの（ｆ）の状況）
第１の仕上げ治具１７への押し当て工程である。第２の昇降装置２０が下降し、成形活性炭２の端部を第１の仕上げ治具１７の上面へ所定の時間だけ押し当てる。
【００３９】
＜工程Ａ７＞（図３Ｂの（ｇ）の状況）
第１の仕上げ治具１７による端部処理の終了工程である。第２の昇降装置２０が上昇し、成形活性炭２の端部が第１の仕上げ治具１７から離れた位置で待機する。
【００４０】
＜工程Ａ８＞（図３Ｂの（ｈ）の状況）
成形活性炭２の取り外し工程である。上記工程７を終えて不織布４の端部が折り返された成形活性炭２を第２のチャック１８を開いて取り外す。
【００４１】
以上の本発明の成形活性炭の端部処理方法の一態様で、外周部に巻かれた不織布４が軸方向の両端からはみ出た状態の成形活性炭２の端部を中間治具１２および第１の仕上げ治具１７に軸方向に押し付けることで、成形活性炭２の端部の不織布４を全周にわたり同時に折り返すことができるので、短いタクトタイムで端部処理を行うことができる。
【００４２】
また、不織布４を折りたたむ際に、まず、中間治具１２で不織布４に折り目を付けた後、次に仕上げ治具１７で不織布４を成形活性炭２の端面に密着させて折りたたむことで、成形活性炭２の側面にしわを発生させず、外観品位を安定させて作業者起因の生産性低下を無くすことができる。その理由を以下に具体的に述べる。
【００４３】
まず、工程Ａ３で成形活性炭を中間治具１２に押し付ける際、成形活性炭２の軸方向の端部からはみ出た不織布４は、中間治具１２の第１の掘り込み１３の壁面に案内されて軸方向に対して折り曲げられると同時に、周方向に対して折り重なって絞られる。
【００４４】
そして、成形活性炭２が中間治具１２に所定の時間だけ押し当てられることで、成形活性炭２の軸方向の端部からはみ出た不織布４は、成形活性炭２の端面の外周縁に密着した状態となり、掘り込み形状に沿った折り目がつけられる。このように熱を加えて折り目が付けられた不織布４は、工程Ａ４で中間治具１２から離れても、成形活性炭２の端面の外周縁を起点として先端が絞られた形状を維持する。
【００４５】
続いて、工程Ａ６で成形活性炭２を仕上げ治具１７に押し付ける際、既に不織布４には、成形活性炭２の端面の外周縁を起点とした折り目が付いているため、その起点を維持したまま折り曲げが継続される。そして、仕上げ治具１７の上面と成形活性炭２の端面が接触して所定の時間押し当てられることで、不織布４は成形活性炭２の端面に密着した状態で折り目がつけられる。
【００４６】
このとき、周方向に対して折り重なって絞られていた不織布４は、仕上げ治具１７と成形活性炭２とが近接するにつれ、成形活性炭２の端面で更に大きく折り重なりながらしわとなる。しかし、工程Ａ４で、不織布４は成形活性炭２の端面の外周縁に密着して折り曲げられているため、成形活性炭２の端面で発生したしわは外周縁の折り目にせき止められ、側面には至らない。
【００４７】
以上の工程で、不織布４を折りたたむ際に成形活性炭２の側面にしわを発生させないために、成形活性炭２の端面に密着させて折り目をつけることのできる中間治具１２の掘り込み形状は、事前に実験的に求めておくことができる。例えば、図４に図示する様なテーパ形状である場合、掘り込み角度θが９０°±１５°の範囲であれば、不織布４の先端部が第１の掘り込み１３にスムーズに案内されるので、成形活性炭２の端面の外周縁に密着した折り目を付ける上で好ましい。
【００４８】
なお、不織布４の剛性が高い場合は、不織布４の先端部をよりスムーズに中間治具１２の第１の掘り込み１３へ案内するために、断面のテーパ部分の少なくとも一部を曲線としてもよい。
【００４９】
掘り込み角度θが１０５°より大きい場合は、第１の掘り込み１３の壁面の滑り具合によっては、不織布４の先端部を案内する際に第１の掘り込み１３の壁面に不織布４が引っ掛かり、成形活性炭端面の外周縁の不織布４が側面にかけて部分的にめくれ上がることがある（図５の状態）。成形活性炭２の側面にめくれ上がった不織布４が中間時治具１２に押し当てられると、そのまま成形活性炭２の側面でしわとなってしまう。
【００５０】
一方、掘り込み角度θが７５°より小さい場合は、成形活性炭２を中間治具１２に押し付ける際に、第１の掘り込み１３の壁面と成形活性炭２の側面の一部がかなり近づく（図６の状態）。この状態で、中間治具１２の設定温度が高い場合は、成形活性炭２の側面の不織布４を溶かしてしまう可能性がある。
【００５１】
以上で述べた、第１の掘り込みを有する中間治具１２と仕上げ治具１７に加え、第１の昇降装置１６及び第２の昇降装置２０を用いることで、各治具の押し付け動作が繰り返し精度良く再現されるので、外観品位が安定した状態で繰り返し作業ができ、作業者起因の生産性低下を無くすことができる。
【００５２】
［第二の成形活性炭の端部処理装置］
次に図７を参照しながら、本発明の第二の成形活性炭の端部処理装置３０について説明する。図７は、成形活性炭の端部処理装置３０の一部を示す概略正面図である。図７の成形活性炭の端部処理装置３０は、成形活性炭の端部処理装置１０の第１の仕上げ治具１７を第２の仕上げ治具３１に入れ替えただけで、その他はすべて成形活性炭の端部処理装置１０と同じである。
【００５３】
第２の仕上げ治具３１は、直径が筒状部材３の外径よりも大きい円形状の開口部を有する第２の掘り込み３２を上面に設けただけで、その他は全て第１の仕上げ治具１７と同じである。
【００５４】
なお、第２の掘り込み３２は、成形活性炭２が第２の仕上げ治具３１に押し当てられた際、筒状部材３の端部が掘り込み３２の開口部の内側に収まる位置に配置されている。
【００５５】
［第二の成形活性炭の端部処理方法］
次に、成形活性炭の端部処理装置３０を用いて成形活性炭２の端面に不織布４を折り返す、本発明の第二の成形活性炭の端部処理方法を説明する。第二の成形活性炭の端部処理方法は、次の工程Ｂ１〜Ｂ８のステップで成形活性炭の端部処理を行う。この製造方法は、第一の成形活性炭の端部処理方法と、工程Ａ６を工程Ｂ６に変更した以外は、全く同じである。
＜工程Ｂ１〜Ｂ５＞
第一の成形活性炭の端部処理方法の工程Ａ１〜Ａ５と同じ。
＜工程Ｂ６＞（図８の（ｆ）の状況）
第２の仕上げ治具３１への押し当て工程である。第２の昇降装置２０が下降し、成形活性炭２の端部を第２の仕上げ治具３２の上面へ所定の時間だけ押し当てる。
＜工程Ｂ７、Ｂ８＞
第一の成形活性炭の端部処理方法の工程Ａ７、Ａ８と同じ。
【００５６】
第二の成形活性炭の端部処理方法は、第一の成形活性炭の端部処理方法の工程Ａ１〜Ａ８のうち、工程Ａ６で、第２の掘り込み３２を設けた第２の仕上げ治具３１を用いることにより、第２の仕上げ治具３１と筒状部材３が接触することを回避している。この第２の掘り込み３２を、第２の仕上げ治具３１の上面の不織布が触れない箇所に配置することで、不織布４の折り返しそのものに関しては、第二の成形活性炭の端部処理方法も、第一の成形活性炭の端部処理方法と同じ効果を奏する。
【００５７】
上記の成形活性炭の端部処理装置３０を用いて成形活性炭２の端面に不織布４を折り返す方法は、筒状部材３に熱が加わると変形や発煙等のおそれがある場合に、筒状部材３と第２の仕上げ治具３１との接触を回避する手段として好適に用いることができる。
【００５８】
具体的には、筒状部材３が融点の低い熱可塑性樹脂である場合、第２の仕上げ治具３１の表面温度が筒状部材３の融点より高いと、第２の仕上げ治具と筒状部材３が接触すると、筒状部材３が溶融して熱変形を起こす。筒状部材３の端面は、後工程で取り付けられる端部キャップ５の流路６と密接することで、筒状部材３の内壁部への導入口または導出口を構成しているので、筒状部材３の端部が変形すると、漏れが発生して製品不良となる。
【００５９】
製造条件においては、第２の仕上げ治具３１の設定温度が、筒状部材３の融点より十分低ければ熱変形を起こすことは無いが、第２の仕上げ治具３１の設定温度を高くした方が、短い押し付け時間で不織布４に十分な熱を加えて折り曲げることができるので、タクトタイムを短くできる。また、構造上、筒状部材３に接触することのない中間治具１２に関しても、設定温度は第２の仕上げ治具３１と連動しているため、設定温度が高ければ、同様に不織布４へ押し当てる時間を短くでき、タクトタイムを短縮できる。
【００６０】
そのため、生産に適用する場合等、タクトタイムを優先して、第２の仕上げ治具３１の設定温度を筒状部材３の融点と同等かそれ以上に設定するおそれがあるならば、第２の仕上げ治具３１の上面に、開口部の直径が筒状部材３の外径よりも大きい円形状の第２の掘り込み３２を設けて、筒状部材３と第２の仕上げ治具３１の接触を回避することが好ましい。
【００６１】
以上説明したように、第二の成形活性炭の端部処理方法では、第２の仕上げ治具３１の上面に、開口部の直径が筒状部材３の外径よりも大きい円形状の第２の掘り込み３２を追加的に設けているので、第２の仕上げ治具３１を用いて不織布４を折り返す時に、筒状部材３が第２の仕上げ治具３１に接触するのを回避することができ、筒状部材３の熱変形が原因で発生する製品不良を防止することができる。これにより、筒状部材３の融点が低い場合であっても、中間治具１２と第２の仕上げ治具３１の温度を高く維持できるため、不織布４へ押し当てる時間を変更することなく、タクトタイムを維持することができる。
【００６２】
なお、図７では、第２の掘り込み３２が、第２の仕上げ治具３１の上面に形成された凹みであるが、この形態には限定されない。第２の掘り込み３１が、第２の仕上げ治具３１を貫通する穴であってもよい。
【００６３】
［第三の成形活性炭の端部処理装置］
次に図９を参照しながら、本発明の第三の成形活性炭の端部処理装置４０について説明する。図９は、成形活性炭の端部処理装置４０の一部を示す概略正面図である。図９の成形活性炭の端部処理装置４０は、成形活性炭の端部処理装置１０の第１の仕上げ治具１７を第３の仕上げ治具５０に入れ替え、ヒータ１１に新たに設けた貫通孔４１に第３の仕上げ治具５０を挿入し、さらに、第３の仕上げ治具５０の一部を回転伝達機構４２を介してモータ４３に接続しただけで、その他はすべて成形活性炭の端部処理装置１０と同じである。
【００６４】
第３の仕上げ治具５０は、ヒータ１１の貫通孔４１に挿入する円柱状の延長部材４４を追加しただけで、その他は全て第１の仕上げ治具１７と同じである。
【００６５】
ヒータ１１に設けた貫通穴４１には、図示しない軸受けを設けており、挿入された延長部材４４が滑らかに回転することができる。
【００６６】
また、延長部材４４を貫通穴４１に挿入した際に、第３の仕上げ治具５０が抜け落ちないように、延長部材４４の直径は、第３の仕上げ治具５０の上部の外形より小さくするとよい。
【００６７】
回転伝達機構４２は、歯車やプーリとベルト等、どの様なものでもよいが、耐熱性が高く軸間距離の調整が容易である金属製のスプロケットとチェーンで構成することが好ましい。
【００６８】
モータ４３は、回転速度が設定できればステッピングモータやインバータモータ等、どの様なものでもよいが、動作の繰り返し再現性が高いサーボモータを用いることがより好ましい。また、モータは、図示しない固定板で第三の成形活性炭の端部処理装置４０に固定されている。
【００６９】
［第三の成形活性炭の端部処理方法］
次に図１０を参照しながら、成形活性炭の端部処理装置４０を用いて成形活性炭２の端面に不織布４を折り返す、本発明の第三の成形活性炭の端部処理方法を説明する。第三の成形活性炭の端部処理方法は、次の工程Ｃ１〜Ｃ８のステップで成形活性炭の端部処理を行う。この製造方法は、第一の成形活性炭の端部処理方法と、工程Ａ６を工程Ｃ６に変更し、工程Ａ７を工程Ｃ７に変更した以外は、全く同じである。
＜工程Ｃ１〜Ｃ５＞
第一の成形活性炭の端部処理方法の工程Ａ１〜Ａ５と同じ。
＜工程Ｃ６＞（図１０の（ｆ）の状況）
第３の仕上げ治具５０への押し当て工程である。モータ４３が駆動して第３の仕上げ治具５０が回転を開始すると同時に、第２の昇降装置２０が下降を開始し、成形活性炭２の端部を第３の仕上げ治具５０の上面へ所定の時間だけ押し当てる。
＜工程Ｃ７＞（図１０の（ｇ）の状況）
第１の仕上げ治具１７による端部処理の終了工程である。第２の昇降装置２０が上昇し、成形活性炭２の端部が第３の仕上げ治具５０から離れた位置で待機する。次いで、モータ４３が停止して第３の仕上げ治具５０が回転を停止する。
＜工程Ｃ８＞
第一の成形活性炭の端部処理方法の工程Ａ８と同じ。
【００７０】
なお、第３の仕上げ治具５０の回転と停止、第２の昇降装置２０の下降と停止の順番は上記の順番には限られない。不織布４の端部が第３の仕上げ治具５０に接触し始めてから、成形活性炭２の端面が不織布４の端部を介して第３の仕上げ治具５０に押し当てられるまでの間に、第３の仕上げ治具５０が回転し続けていればよい。
【００７１】
上記の成形活性炭の端部処理装置４０を用いて成形活性炭２の端面に不織布４を折り返す方法は、成形活性炭の端面をより平滑に仕上げたい場合に、不織布４の端部の折りシワを押し伸ばす手段として好適に用いることができる。
【００７２】
具体的には、成形活性炭が、家庭用浄水器の交換用浄水カートリッジ１の形状に加工される場合、上述の通り仕上げられた成形活性炭２の端部には、端部キャップ５が接着剤を用いて接着される。このとき、十分な接着力を得るためには、成形活性炭２の端部と端部キャップ５との隙間全体に接着剤を行き渡らせる必要があるが、不織布４の端部の折りシワにより成形活性炭の端面の凹凸が大きいと、凹部に入り込む分の接着剤が余計に必要となる。接着剤の使用量が多くなるほど、製造時のコストが高くなってしまう。
【００７３】
第三の成形活性炭の端部処理方法では、第１の仕上げ治具１７に回転機構を追加的に設けているので、第３の仕上げ治具を用いて不織布４を折りたたむ時に、第３の仕上げ治具を回転させることができる。回転動作を加えることで、成形活性炭の端部と第３の仕上げ治具は擦り合わされながら接触するため、成形活性炭２の端面で折り重なって発生する不織布のシワが、周方向に沿って押し伸ばされて、成形活性炭の端面にできる凹凸が小さくなる。
【００７４】
これにより、後工程で成形活性炭の端部に端部キャップ５を接着する場合、接着面の凹凸による隙間を埋めるために用いられる接着剤の量を減らすことができるので、製造コストを低く抑えることができる。
【００７５】
なお、図９では、第３の仕上げ治具５０を回転させる構成を例示したが、第３の仕上げ治具５０を回転させる機構に限定されず、成形活性炭２を回転させる構成でもよく、その場合は、第２のチャック１８に回転機構を設け、成形活性炭２を回転させる構成とすればよい。
【００７６】
本発明に適用できる不織布としては、浄水用フィルターを浄水器本体に組み付けた後の通水の際に脱落した活性炭を捕捉できれば、どの様な製法で作成されたものでもよく、スパンボンド法、メルトブロー法、サーマルボンド法、ケミカルボンド法、ニードルパンチ法、スパンレース法等の既知の手法で作成された不織布から適宜選定すればよい。また、不織布の材質としては、浄水用途で用いるため、耐水性があればどの様なものでもよく、代表的なものとしてポリエステル、ポリエチレン、ポリプロピレン、ナイロン、アクリル等が挙げられ、これらを単一素材で用いても、２種類以上の混合素材として用いてもよい。
【実施例】
【００７７】
本発明の成形活性炭の端部処理装置の一実施態様を以下に説明するが、本発明の内容はこれらに限定されるものではない。
【００７８】
［実施例１］  
成形活性炭の端部処理装置として、図２に示す第一の成形活性炭の端部処理装置１０を用いて、外周部に巻かれた不織布４が軸方向の両端からはみ出た状態の成形活性炭２の端部処理を行った。
【００７９】
中間治具１２の外形は、φ５０の円筒形状で厚さ２０ｍｍとし、第１の掘り込み１３の形状は、開口径φ４０で断面形状がテーパとし、テーパの縮径に伴う斜面の掘り込み角度を９０度とした。第１の仕上げ治具１７の外形は、φ５０の円筒形状で厚さ１５ｍｍとした。中間治具１２と第１の仕上げ治具１７は、互いの温度差が±１℃未満となる様に、一辺が３００ｍｍの板状のヒーターユニット１１の上に、中心間距離１５０ｍｍで配置した。
【００８０】
なお、ヒーターユニット１１は、温度制御装置２１に電気的に接続し、第１の仕上げ治具１７に内蔵された図示しない熱電対により温度データを測定して、温度制御を行う構成とした。
【００８１】
端部処理を行う成形活性炭２は、ポリプロピレン製の格子状フレームの外周部にポリエステル製不織布を巻き付けて溶着し、外径φ１２ｍｍ、長さ１５０ｍｍの円筒状に成形した筒状部材３を用い、湿式成形法にて外周部にφ３０ｍｍの活性炭を堆積させることで、筒状の成形活性炭２を得た。この成形活性炭２を１００度のオーブンで５時間乾燥させた後、外周部に幅１６０ｍｍのポリエステル製不織布を１周巻き付けて溶着することで、端部から片側５ｍｍずつ不織布がはみ出た状態の成形活性炭を作成した。
【００８２】
そして、温度制御装置２１と電気的に接続された操作盤２２を用いて、各治具の設定温度を１５０度とした上で、端部処理を開始した。まず、成形活性炭２を中間治具上のチャックに取り付け、成形活性炭２の押し付け時間を２秒、押し付け力を３００ｇｆで、成形活性炭２を中間治具１２に押し当てて不織布４の端部を折り曲げた。続いて、成形活性炭２を第１のチャック１４から取り外した後、中間治具１２で処理した面を下に向けて第１の仕上げ治具１７上の第２のチャック１８へ取り付け、成形活性炭２の押し付け時間を２秒、押し付け力を３００ｇｆで、成形活性炭２を第１の仕上げ治具１７に押し当てて不織布４の端部を成形活性炭２の端部に密着させた。
【００８３】
上記同じ手順で成形活性炭２のもう一方の端面の端部処理を行うことで、１本の成形活性炭の端部処理を完了し、この作業を繰り返すことで合計５０本の成形活性炭の端部処理を行った。
【００８４】
端部処理が完了した成形活性炭２を目視確認した結果、円筒側面にシワが発生している本数は０本であり、５０本全てで筒状部材３の変形は見られなかった。
【００８５】
このことから、成形活性炭の端部処理装置を用いた、成形活性炭の端部処理方法は、作業者起因の生産ロスである円筒側面のシワを発生させることなく、また、成形活性炭の全周を一度に折り返すことで、治具への押し付け時間は、成形活性炭１本あたり合計８秒という短いタクトタイムにて、成形活性炭の端部処理ができることが分かった。
【００８６】
［実施例２］
成形活性炭の端部処理装置として、図７に示す第二の成形活性炭の端部処理装置３０を用いて、成形活性炭の端部処理を行った。
【００８７】
成形活性炭の端部処理装置３０は、成形活性炭の端部処理装置１０の第１の仕上げ治具１７の上面に、直径１５ｍｍで深さ５ｍｍの掘り込みを追加的に設けただけで、その他はすべて成形活性炭の端部処理装置１０と同じである
端部処理を行う成形活性炭２は、筒状部材３を構成する格子状フレームの材質をポリエチレンとした以外は、実施例１と同じである。
【００８８】
そして、成形活性炭の端部処理装置３０を用いて、実施例１と同じ手順と方法で、上記成形活性炭２の端部処理を連続で５０本行った。
【００８９】
端部処理が完了した成形活性炭を目視確認した結果、円筒側面にシワが発生している本数は０本であり、５０本全てで筒状部材３の変形は見られなかった。
【００９０】
［参考例１］
筒状部材３を構成する格子状フレームの材質を実施例２と同じポリエチレンとした以外は、実施例１と同じ成形活性炭、同じ不織布、同じ装置、同じ方法により、成形活性炭の端部処理を連続で５０本行った。
【００９１】
結果、円筒側面にシワが発生している本数は０本であったが、５０本全ての筒状部材３の端部に若干の変形が見られた。
【００９２】
実施例１と実施例２の結果から、筒状部材３に融点が治具の設定温度より低い材質を用いた場合においてでも、第１の仕上げ治具１７の形状を筒状部材３との接触を避ける形状とすることで、治具の設定温度と押し付け時間を変えることなく、不織布４の端部処理が行えることがわかる。
【００９３】
一方、実施例２と参考例１の結果から、筒状部材３に融点が治具の設定温度より低い材質を用いた場合において、第１の仕上げ治具１７と筒状部材３が接触する形状とすると、筒状部材３の端部が変形が見られた。筒状部材３の材質によっては、第２の仕上げ治具３１上面に第２の掘り込み３２を形成するのが有効であることが分かる。
【００９４】
なお、第２の仕上げ治具３１上面に第２の掘り込み３２が形成されていなくても、各治具の温度を下げることで、筒状部材３の熱変形は回避できる。しかし、この場合、不織布４を折り曲げるために十分な熱を加えるには、治具の押し当て時間を長く取る必要があるので、タクトタイムが長くなってしまう。
【００９５】
成形活性炭の端部処理装置３０を用いた成形活性炭２の端部処理方法は、融点が低い筒状部材３を用いた場合であっても、治具の設定温度と押し付け時間を変えることなく、タクトタイムを維持して成形活性炭の端部処理ができる。
【００９６】
［実施例３］
成形活性炭の端部処理装置として、図９に示す第三の成形活性炭の端部処理装置４０を用いて、成形活性炭２の端部処理を行った。
【００９７】
成形活性炭の端部処理装置４０は、成形活性炭の端部処理装置１０の第１の仕上げ治具１７の下面に、直径１２ｍｍで長さ１００ｍｍの金属軸と、減速比１：１のスプロケット１組及び１本のチェーン、更に、側方に減速比１：１０の減速機付のＡＣサーボモータ（定格回転数：３０００ｒｐｍ）を追加的に設けただけで、その他はすべて成形活性炭の端部処理装置１０と同じである
また、端部処理を行う成形活性炭２は、実施例１と同じである。
【００９８】
そして、第３の成形活性炭の端部処理装置４０を用いて、成形活性炭２を第３の仕上げ治具５０に押し当てる際に、第３の仕上げ治具を９０ｒｐｍで回転させて不織布４の端部を成形活性炭２の端部に密着させたこと以外は、実施例１と同じ手順と方法で、上記成形活性炭２の端部処理を連続で５０本行った。
【００９９】
端部処理が完了した成形活性炭２を目視確認した結果、５０本全てで不織布４の端部の折りシワは押し伸ばされて微小な凹凸となっていた。更に、円筒側面にシワが発生している本数は０本で、５０本全てで筒状部材３の変形は見られなかった。
【０１００】
［参考例２］
実施例１で製作した成形活性炭２と実施例３で製作した成形活性炭２の両端部に、熱可塑性樹脂を溶かしたホットメルト接着剤を塗布して端部キャップ５を接着した後、ぞれぞれの剥離強度を測定した。
【０１０１】
接着には熱可塑性樹脂のポリ−オレフィン共重合体（ヘンケルジャパン（株）製、ＴＥＣＨＮＯＭＥＬＴ  ＸＰＯ  ３０１１）を使用した。この樹脂は塗布温度１８０度における粘度が１０００〜１４００ｍＰａ・Ｓの範囲である。樹脂の塗布温度を１８０度にして、吐出口径０．２ｍｍのノズルを用い、φ２２の円軌道を描いて均等な太さで塗布を行った。接着剤の塗布後、５秒以内に成形活性炭２に端部キャップ５を被せ、３ｋｇｆの力で５秒間押しつけることで、接着作業を行った。接着作業を終えた成形活性炭２を、冷却・固化のため２４度の室温にて６０分間のインターバルを設けた。インターバル後にプッシュプルゲージを用いて端部キャップ５を引っ張り、成形活性炭２から剥離した時点の引っ張り力を剥離強度として測定を実施した。
【０１０２】
そして、剥離強度の目標を１５ｋｇｆ以上として、接着剤の塗布量を調整した結果を表１に示す。
【０１０３】
【表１】
2020104945.tif 000003
【０１０４】
条件１と条件２の結果より、剥離強度の目標値である１５ｋｇｆ以上の接着強度を得るのに必要な接着材の量は、仕上げ治具を回転させて不織布を折りたたんだ条件２の方が、約４割少なかった。
【０１０５】
条件３は、接着剤の塗布量を条件２のままで、仕上げ治具の回転を無くしたものであり、剥離強度が低下していた。
【０１０６】
さらに、剥離後の端部キャップ５と成形活性炭２を全て回収し、接着面を詳しく観察した。条件３では、接着面の一部において接着剤が広がりきっていなかった。一方、条件２では、接着剤が接着面全面に押し広げられていた。仕上げ治具を回転させて不織布を折りたたんだ場合は、不織布の折りシワによる凹凸が小さくなり、接着する２面がより密着していたことが分かる。
【符号の説明】
【０１０７】
１    交換用浄水カートリッジ
２    成形活性炭
３    筒状部材
４    不織布
５    端部キャップ
６    流路
７    Ｏリング
１０    第一の成形活性炭の端部処理装置
１１    ヒーターユニット
１２    中間治具
１３    第１の掘り込み
１４    第１のチャック
１５    第１のブラケット
１６    第１の昇降装置
１７    第１の仕上げ治具
１８    第２のチャック
１９    第のブラケット
２０    第２の昇降装置
２１    温度制御装置
２２    操作盤
３０    第二の成形活性炭の端部処理装置
３１    第２の仕上げ治具
３２    第２の掘り込み
４０    第三の成形活性炭の端部処理装置
４１    貫通穴
４２    回転伝達機構
４３    モータ
４４    延長部材
５０    第３の仕上げ治具
【図１】
2020104945.tif 000004
【図２】
2020104945.tif 000005
【図３Ａ】
2020104945.tif 000006
【図３Ｂ】
2020104945.tif 000007
【図４】
2020104945.tif 000008
【図５】
2020104945.tif 000009
【図６】
2020104945.tif 000010
【図７】
2020104945.tif 000011
【図８】
2020104945.tif 000012
【図９】
2020104945.tif 000013
【図１０】
2020104945.tif 000014